(57)【要約】【目的】雑草の発生を防止するシーリング材及びシーリング構造の開発。【構成】  無機硬化組成物３０〜７０質量％、樹脂エマルション組成物３０〜７０質量％からなる混合物からなることを特徴とする雑草防止シーリング材。  エチレン−酢酸ビニル共重合体樹脂、アクリル樹脂、ウレタン樹脂、エポキシ樹脂、ゴム、アスファルト乳剤から選ばれる樹脂エマルション組成物を含む雑草防止シーリング材。  石膏、アルミナセメント、ホワイトポルトランドセメント、普通ポルトランドセメント、早強ポルトランドセメント、中庸熱ポルトランドセメント、耐硫酸塩ポルトランドセメント、混合ポルトランドセメントから選ばれる無機硬化組成物を含む雑草防止シーリング材。【特許請求の範囲】
【請求項１】
無機硬化組成物３０〜７０質量％、樹脂エマルション組成物３０〜７０質量％からなる混合物からなることを特徴とする雑草防止シーリング材。
【請求項２】
エチレン−酢酸ビニル共重合体樹脂、アクリル樹脂、ウレタン樹脂、エポキシ樹脂、ゴム、アスファルト乳剤から選ばれる少なくとも１種類以上の樹脂エマルション組成物を含むことを特徴とする請求項１に記載された雑草防止シーリング材。
【請求項３】
石膏、アルミナセメント、ホワイトポルトランドセメント、普通ポルトランドセメント、早強ポルトランドセメント、中庸熱ポルトランドセメント、耐硫酸塩ポルトランドセメント、混合ポルトランドセメントから選ばれる少なくとも１種類以上の無機硬化組成物を含むことを特徴とする請求項１に記載された雑草防止シーリング材。
【請求項４】
コーヒーかすを３〜２０質量％含有してなることを特徴とする請求項１に記載された雑草防止シーリング材。
【請求項５】
請求項１〜請求項５に記載されたシーリング材表面に珪砂、珪石粉、セメントから選ばれる少なくとも１種類以上が積層してなることを特徴とする雑草防止シーリング構造。
【発明の詳細な説明】
【技術分野】
【０００１】
本発明は、雑草を防止するシーリング材及びシーリング構造に関する。
【背景技術】
【０００２】
概ね自然発生する雑草は、成長力、繁殖力が強く、放置すれば地下茎を発達させることでクラックを増大させ、地上部においては美観の悪化、ゴミの滞留場所、雨水等の排水処理滞留に繋がり、刈り取り処理を余儀なくされる。刈り取り作業は、多く手作業が必要なことが多く、そのコスト負担が大きい。また、地上部だけの刈り取りである場合には、再び雑草が繁茂してしまう確率が高く、一定期間後には刈り取り作業が必要となる。
【０００３】
これらの対策として、特開２００２−１５４９１２号には、雑草の発生を抑止する長尺シート物が開示されている。これは一定面積を有する場所に対しての対策としては有効であるが、本発明が対象としているクラック部からの雑草発生に対しては適用が困難である。また、特開平８−２７７５７号には、常温でペースト状か可塑性を有し、空気に触れて自然硬化する合性樹脂である隙間防草材を、コンクリート製品の舗装材に押しつけ転圧することによる防草構造が開示されている。しかし、開示されている隙間防草材は、ビニル系エマルジョン、ボンド（商品名）、コンクリメント（商品名）が開示されているが、これら単独の樹脂エマルジョンでは、硬化後の膜強度やコンクリートとの接着力が不充分であり、雑草発生防止対策としては充分とは言えない。
【０００４】
また、クラック部への対策としては、テープ状、あるいはブロック状からなるシール材があるが、これらの対策は工事にコスト、時間がかかる。また、クラック部が略直線形状をなしている場合には、テープ状、ブロック状のシール材による施工が容易であるが、クラック部がカーブしていたり、折れ曲がっている等の形状の場合、施工は非常に困難となる。このため低コストで容易、かつ効果的な雑草繁茂対策が望まれている。
【特許文献１】特開２００２−１５４９１２号
【特許文献２】特開平８−２７７５７号（段落0016）
【発明の開示】
【課題を解決するための手段】
【０００５】
そこで、上記課題を解決せんとして、本発明者は鋭意研究の結果、雑草を防止するシーリング材、及びシーリング構造を発明したものである。その要旨は以下に存する。
【０００６】
無機硬化組成物３０〜７０質量％、樹脂エマルション組成物３０〜７０質量％からなる混合物からなることを特徴とする雑草防止シーリング材。
エチレン−酢酸ビニル共重合体樹脂、アクリル樹脂、ウレタン樹脂、エポキシ樹脂、ゴム、アスファルト乳剤から選ばれる少なくとも１種類以上の樹脂エマルション組成物を含むことを特徴とする雑草防止シーリング材。
石膏、アルミナセメント、ホワイトポルトランドセメント、普通ポルトランドセメント、早強ポルトランドセメント、中庸熱ポルトランドセメント、耐硫酸塩ポルトランドセメント、混合ポルトランドセメントから選ばれる少なくとも１種類以上の無機硬化組成物を含むことを特徴とする雑草防止シーリング材。
コーヒーかすを３〜２０質量％含有してなることを特徴とする雑草防止シーリング材。
【０００７】
本発明のシーリング材表面に珪砂、珪石粉、セメントから選ばれる少なくとも１種類以上が積層してなることを特徴とする雑草防止シーリング構造。
【０００８】
道路舗装部と、道路端部のコンクリートブロックとの境界部、道路中央分離帯を形成するコンクリートブロックの繋ぎ目部分、建築物基礎部分の地面からの立ち上がり部等は、境界に接する２つの材料の材質、強度、熱膨張率の違いなどが原因でクラックが発生し易く、このクラック部分に土砂や埃が堆積して、飛散してきた雑草の種子が定着し、雑草が繁茂してしまうという現象が起きる。
【０００９】
建築物の付帯設備でも同様の現象が起きる可能性があり、また花壇などが企画設置された個人宅庭先でも、花壇を形成するためのコンクリートや境界石の立ち上がり部分から雑草が繁茂してしまうことがある。
【００１０】
これらの雑草を放置しておくと、美観を損ねるためだけでなく、雑草の地下茎が発達することにより、クラックを拡大させてしまうことがある。したがって、本発明になるシーリング材及びシーリング構造が有効である。
【００１１】
まず、前処理として、現在繁茂している雑草を、できれば地下茎ごと、最低でも地上部のみの雑草を排除する。同時に小石、コケ、ゴミが残っている場合には、これらも排除する。仮にこの作業を怠ってしまうと、密着性の不良によりシーリング効果が大きく低下し、雑草防止の期間が短縮してしまう虞れがある。小石やゴミ等の除去は箒や刷毛により比較的容易に行なえるが、コケが付着している場合にはワイヤーブラシ等の用具を用いて除去する必要がある。
【００１２】
次に、シーリング材を塗布する周辺に、シーリング材が付着しない様に、マスキングテープ等により養生を行なう。広い面積を養生する場合には、新聞紙等を用いてマスキングし、周辺を紙テープで止めると効率的である。なお、養生が必要ない場合には本工程は省略できる。
【００１３】
シーリング材の密着を確実なものとするために、プライマーを塗布する。プライマーは、以下に説明するシーリング材の充填材を除いたもの等が好適に使用できる。プライマーは従来公知の刷毛塗り、ローラー塗装等により塗布できる。
【００１４】
本発明のシーリング材は、エチレン−酢酸ビニル共重合体樹脂、アクリル樹脂、ウレタン樹脂、エポキシ樹脂、ゴム、アスファルト乳剤から選ばれる少なくとも１種類以上の樹脂エマルション組成物、及び石膏、アルミナセメント、ホワイトポルトランドセメント、普通ポルトランドセメント、早強ポルトランドセメント、中庸熱ポルトランドセメント、耐硫酸塩ポルトランドセメント、混合ポルトランドセメントから選ばれる少なくとも１種類以上の無機硬化組成物を主成分とするシーリング材である。樹脂エマルション組成物は３０〜７０質量％（無機硬化性組成物は３０〜７０質量％）含むことが必須であり、３０質量％未満（無機硬化性組成物は７０質量％を超える）であるとシーリング塗膜に伸び等のゴム性状を付与できないため、シーリング材施工後の施工箇所の収縮・膨張等による変動に追従できず、施工後短期間に割れ等を起こしてしまう虞れがある。７０質量％を超える（無機硬化性組成物は３０質量％未満）と、シーリング材塗膜に必要な強度が不足し、施工箇所での歩行者や通行車両に踏まれることにより割れ、剥がれが発生し易い。シーリング材を施工する直前に、上記の２成分を、高速羽根式攪拌機等により混合分散する。
【００１５】
本発明になるシーリング材には、上記組成物の他、コーヒーかすを添加してもよい。コーヒーかすを土壌に混合した場合には、植物への生育阻害作用があり、本発明の雑草防止シーリング材に、これを応用したものである。混合割合としては、シーリング材全量に対して、３〜２０質量％が適当である。コーヒーかすは、取り扱いを容易にするため、加熱乾燥させて水分を蒸発させてあるものが適当である。３質量％未満であると、植物生育阻害作用が期待できず、２０質量％を超えて混合した場合、塗膜の伸び、強度等の物性低下をおこす虞れがある。
なお、コーヒーかすはシーリング材に混合する他、シーリング材の塗布に先立ち前処理として珪砂をクラック部に充填する場合、この珪砂に混合することもできる。また、後述する、シーリング材表面に珪砂層、セメント層を積層する場合には、これらの材料に混合することもできる。
【００１６】
シーリング材の塗布箇所に、深い凹部がある場合には、これを全てシーリング材で充填することは、コスト面から考えて不利であるため、予め珪砂、珪石粉等を凹部に充填させておき、その後にシーリング材を塗布することが好ましい。
シーリング作業としてはシーリング材を塗布し、均一な塗膜を形成すれば、いかなる方法を使用しても良い。実際にはシーリングすべきクラックの幅や形状により、最適な方法を採用する。クラック幅が狭ければ、シーリング材を適当な容器から直接流し塗りする方法ができ、施工個所が長い場合には、シーリング材を調製したミキサーからポンプで圧送し、必要な塗布幅に吐出される専用ノズルにより塗布することが効率的である。
シーリング材の塗布量としては、１５０ｇ／ｍ〜４００ｇ／ｍが必要である。１５０ｇ／ｍ未満であるとシーリングに必要な膜厚が形成されない虞れがあり、雑草の再発生を防止できない可能性がある。
４００ｇ／ｍを超えて塗布してもシーリングの効果としては変わらず、塗布量に比例した効果が得られず、コスト的に不利である。
【００１７】
シーリング材によりシーリング作業が完了した後、塗面を平滑に均す作業を行なう。これも特に工具や方法は限定されず、鏝、刷毛、ローラー、専用の治具などにより塗布されたシーリング材の塗面を平滑に仕上げれば良い。なお、要すればシーリング材表面を、任意の色に着色することも差し支えない。
また、塗膜表面が平滑なままであると、施工箇所の変動によりシーリング材塗膜が追従しきれなかった場合には、塗膜に大きな応力を受け、割れが発生しやすい。これを防止するため、シーリング材塗布直後の硬化前の段階に、塗膜表面に珪砂、珪石粉等を散布して、塗膜が受ける応力を分散し、塗膜が割れにくくすることができる。珪砂、珪石粉の代わりにセメント類を散布することは、塗膜の強度を高めることになり、同様の効果が得られる。
【００１８】
最後に、養生処理を行なったマスキングテープ等の養生具を撤去して工法が完了する。
【発明を実施するための最良の形態】
【００１９】
以下に、本発明の理解を助けるために具体的な実施例を説明する。言うまでもないが、本発明は以下の実施例に限定されるものではない。
【実施例１】
【００２０】
エチレン−酢酸ビニル共重合体エマルション４０質量％、アルミナセメント６０質量％を高速羽根式攪拌機により混合分散し、シーリング材１を得た。
建物基礎部分と歩道のアスファルト舗装との境界部にクラックが発生し、このクラックから雑草が繁茂していた個所に本発明を使用した工事を適用した。前処理として雑草を全て除去し、コケ、小石、ゴミを除去した。シーリング材１を、専用塗装機により圧送塗布した。塗布面を刷毛により平滑に均し、珪砂を塗布面に散布し、乾燥硬化させてシーリング工程を完了した。
【実施例２】
【００２１】
シーリング材１に対して、加熱乾燥処理済のコーヒーかすを５質量％添加、混合し、シーリング材２を得た。
建物基礎部分と歩道のアスファルト舗装との境界部にクラックが発生し、このクラックから雑草が繁茂していた個所に本発明を使用した工事を適用した。前処理として雑草を全て除去し、コケ、小石、ゴミを除去した。シーリング材２を、専用塗装機により圧送塗布した。塗布面を刷毛により平滑に均し、珪砂を塗布面に散布し、乾燥硬化させてシーリング工程を完了した。
【比較例】
【００２２】
上記実施例１、２の前処理工程を終了した時点で、以後の工程を行なわずに放置した個所を比較例とした。
【００２３】
結果
半年後に実施例１、実施例２、比較例の個所を観察したところ、実施例１、及び２には全く雑草の繁茂が無かったのに対して、比較例の個所には雑草が再び繁茂していた。
【産業上の利用可能性】
【００２４】
本発明になるシーリング材の硬化過程は、樹脂エマルションの造膜作用により水が発生し、同時にセメント等の無機硬化組成物による加水硬化反応により硬化するため、施工面がコンクリート等の無機材料であれば、シーリング材と施工面との親和性が高く、強力に一体となる。
また、エマルション系材料であるため、万一塗装作業中に突然の雨などにより、硬化前に流れてしまったとしても環境への影響はない。
本発明になるシーリング材は、塗布型であるため、クラック部がカーブしたり、複雑に折れ曲がっている等の形状であっても、これらに容易に追従して施工が可能である。
また、本発明になるシーリング構造は、長期間にわたり安定して雑草の繁茂を防止することができ、この工法の実施は短時間に容易である、という優れた雑草繁茂防止方法である。